(57)【要約】  本開示は、フィルムを提供する。実施形態において、少なくとも３層を有する多層フィルムが提供される。多層フィルムは、２つのスキン層を含み、各スキン層は、低密度ポリエチレンと０．９０ｇ／ｃｃ未満の密度を有するエチレン系エラストマーとのブレンドからなる。多層フィルムは、スキン層の間に位置付けられるコア層も含む。コア層は、０．９０ｇ／ｃｃ未満の密度を有するプロピレン系プラストマーを含む。多層フィルムは、９０℃〜１１０℃の開始終了温度及び１．５Ｎ／ｃｍ〜２．５Ｎ／ｃｍの１２０℃での熱封着強度を有する。【特許請求の範囲】
【請求項１】
少なくとも３層を有する多層フィルムであって、
低密度ポリエチレンと０．９０ｇ／ｃｃ未満の密度を有するエチレン系エラストマーとのブレンドを含むスキン層、
前記スキン層の間に位置付けられるコア層であって、前記コア層が、０．９０ｇ／ｃｃ未満の密度を有するプロピレン系プラストマーを含む、コア層を備え、
前記多層フィルムが、９０℃〜１１０℃の開始終了温度及び１．５Ｎ／ｃｍ〜２．５Ｎ／ｃｍの１２０℃での熱封着強度を有する、多層フィルム。
【請求項２】
各スキン層が、前記スキン層の総重量に基づいて、１０重量％〜２０重量％の前記低密度ポリエチレンを含む、請求項１に記載の多層フィルム。
【請求項３】
前記コア層とスキン層との間に位置付けられる１つ以上の中間層を備え、前記１つ以上の中間層が、０．９０ｇ／ｃｃ未満の密度を有するエチレン系エラストマーを含む、請求項１または２に記載の多層フィルム。
【請求項４】
前記１つ以上の中間層が各々、低密度ポリエチレンと前記エチレン系エラストマーとのブレンドを含む、請求項３に記載の多層フィルム。
【請求項５】
前記スキン層中の前記エチレン系エラストマーが、前記中間層中のエチレン系エラストマーと同じである、請求項３または４に記載の多層フィルム。
【請求項６】
前記スキン層中の前記低密度ポリエチレンが、前記１つ以上の中間層中の低密度ポリエチレンと同じである、請求項５または６に記載の多層フィルム。
【請求項７】
各スキン層が、０重量％超〜１０重量％の添加剤を含む、請求項１〜６のいずれかに記載の多層フィルム。
【請求項８】
前記多層フィルムが、７０℃〜７５℃の結晶化温度、Ｔｃ及び８０℃〜８５℃の溶融温度、Ｔｍを有する、請求項１〜７のいずれかに記載の多層フィルム。
【請求項９】
前記多層フィルムが、４０ＭＰａ〜１１０ＭＰａの２％セカント係数（ＭＤ）を有する、請求項８のいずれかに記載の多層フィルム。
【請求項１０】
前記多層フィルムが、１３ｍＮ＊ｍｍ〜１７ｍＮ＊ｍｍの曲げ剛性を有する、請求項９のいずれかに記載の多層フィルム。
【請求項１１】
包装体であって、
（Ａ）原料成分と、
（Ｂ）保護フィルムであって、前記保護フィルムが、
低密度ポリエチレンと０．９０ｇ／ｃｃ未満の密度を有するエチレン系エラストマーとのブレンドを含むスキン層、
前記スキン層の間に位置付けられるコア層であって、前記コア層が、０．９０ｇ／ｃｃ未満の密度を有するプロピレン系プラストマーを含む、コア層を備える少なくとも３層を有する多層フィルムである、保護フィルムと、を備え、
前記多層フィルムが、９０℃〜１１０℃の開始終了温度及び１．５Ｎ／ｃｍ〜２．５Ｎ／ｃｍの１２０℃での熱封着強度を有する、包装体。
【請求項１２】
前記原料成分が、ＥＰＤＭ、ゴム、ネオプレンゴム、シリコーンゴム、及びそれらの組み合わせからなる群から選択される流動性固体である、請求項１１に記載の包装体。
【請求項１３】
前記包装体が、バッチ包含包装体である、請求項１１または１２に記載の包装体。
【請求項１４】
前記原料成分が、ＥＰＤＭを含み、前記保護フィルムが、前記ＥＰＤＭと接触している、請求項１３に記載の包装体。
【請求項１５】
前記包装体が、前記包装体の周縁部に沿って熱封着を備え、
前記熱封着が、一つに封着された前記スキン層を含み、
前記熱封着が、１．５Ｎ／ｃｍ〜２．５Ｎ／ｃｍの１２０℃での熱封着強度を有する、請求項１１〜１４のいずれかに記載の包装体。
【発明の詳細な説明】
【技術分野】
【０００１】
本開示は、フィルム及びそのフィルムから作製された包装体を対象とする。
【背景技術】
【０００２】
バッチ包含包装体（調合バッグとしても既知である）は、包装体がバッチ包含包装体内に収容されている材料と溶融混合されるのに適合しているという特徴により様々な材料を保持するのに使用される。バッチ包含包装体の内容物として好適な材料には、カーボンブラック、二酸化チタン粉末、エラストマー、ゴム、ポリスチレン、ならびに他の固体薬剤及び非固体薬剤などの流動性固体（粒子／ペレット）が含まれる。バッチ包含包装体の利点には、安全性（粉塵健康被害の低減）及び使用前の内容物保護が含まれる。
【０００３】
バッチ包含包装体は、（ｉ）収容される材料との適合性、（ｉｉ）低溶融温度、（ｉｉｉ）狭い軟化領域、及び（ｉｖ）押出性を含むいくつかの要件を有する。バッチ包含包装体のためのフィルムは、包装体の完全性及び強度のための十分な剛性、ならびに工業規模の袋詰めラインにおいて熱封着できることも必要とする。
【０００４】
エチレン／酢酸ビニルコポリマー（ＥＶＡ）フィルムから作製されたバッチ包含包装体が知られている。しかし、バッチ包含包装体に好適な強度及び剛性を有するＥＶＡ樹脂は典型的には、８８℃以上の溶融温度を有し、これによりＥＶＡは多くの低温度バッチ包含用途に不適合とされる。当該技術分野は、低溶融温度を有する材料に対するバッチ包含包装体の適応性を拡大するために、ＥＶＡの溶融温度未満の溶融温度を有するフィルムの必要性を認識する。
【発明の概要】
【０００５】
本開示は、フィルムを提供する。実施形態において、少なくとも３層を有する多層フィルムが提供される。多層フィルムは、２つのスキン層を含み、各スキン層は、低密度ポリエチレンと０．９０ｇ／ｃｃ未満の密度を有するエチレン系エラストマーとのブレンドからなる。多層フィルムは、スキン層の間に位置付けられるコア層も含む。コア層は、０．９０ｇ／ｃｃ未満の密度を有するプロピレン系プラストマーを含む。多層フィルムは、９０℃〜１１０℃の開始終了温度及び１．５Ｎ／ｃｍ〜２．５Ｎ／ｃｍの１２０℃での熱封着強度を有する。
【０００６】
本開示は、物品を提供する。実施形態において、物品は、包装体であり、包装体は、（Ａ）原料成分、及び（Ｂ）保護フィルムを含む。保護フィルムは、少なくとも３層を有する多層フィルムである。多層フィルムは、２つのスキン層を含む。各スキン層は、低密度ポリエチレンと０．９０ｇ／ｃｃ未満の密度を有するエチレン系エラストマーとのブレンドを含む。多層フィルムは、スキン層の間に位置付けられるコア層を含む。コア層は、０．９０ｇ／ｃｃ未満の密度を有するプロピレン系プラストマーを含む。多層フィルムは、９０℃〜１１０℃の開始終了温度及び１．５Ｎ／ｃｍ〜２．５Ｎ／ｃｍの１２０℃での熱封着強度を有する。
【０００７】
定義
本明細書に開示される数値範囲は、下限値及び上限値を含む全ての値を含む。特定値（例えば、１または２、または３〜５、または６、または７）を含む範囲に関して、任意の２つの特定値の間の任意の部分範囲が含まれる（例えば、１〜２、２〜６、５〜７、３〜７、５〜６など）。
【０００８】
それに反すると述べられないか、文脈から暗示されないか、または当該技術分野で慣習となっていない限り、全ての部及びパーセントは重量に基づき、全ての試験方法は本開示の申請日時点とする。
【０００９】
用語「組成物」は、本明細書で使用される場合、組成物を含む材料の混合物、ならびに組成物の材料から形成された反応生成物及び分解生成物を指す。
用語「を含む（ｃｏｍｐｒｉｓｉｎｇ）」、「を含む（ｉｎｃｌｕｄｉｎｇ）」、「を有する」、及びそれらの派生語は、任意の追加の構成成分、ステップ、または手順の存在を、それらが具体的に開示されているかどうかに関わらず排除することを意図しない。一切の疑念を回避するために、用語「を含む（ｃｏｍｐｒｉｓｉｎｇ）」の使用により主張される全ての組成物は、任意の追加の添加剤、補助剤、または化合物を、ポリマー性かどうかに関わらず、それに反すると述べられない限り含み得る。対照的に、用語「〜から本質的になる（ｃｏｎｓｉｓｔｉｎｇ  ｅｓｓｅｎｔｉａｌｌｙ  ｏｆ）」は、実施性に必須でないものを除いて、任意の連続的な引用の範囲から一切の他の構成成分、ステップ、または手順を排除する。用語「〜からなる（ｃｏｎｓｉｓｔｉｎｇ  ｏｆ）」は、具体的に表示または列挙されていない一切の構成成分、ステップ、または手順を排除する。
【００１０】
試験方法
曲げ剛性は、弾性率Ｅ及び光線幾何学の関数として算出される。多層フィルムの場合、慣性モーメントは、以下の等式（１）に示されるように、フィルムの中立軸に対する各個別の層の慣性モーメント（Ｉ）の合計として各層に関して別々に算出される。
【００１１】
【数１】
2019501038.tif 000002
【００１２】
曲げ剛性は、参照により本明細書に組み込まれる以下の記事で開示されている：Ｊ．Ｌａｎｇｅ，Ｃ．Ｐｅｌｌｅｔｉｅｒ  ａｎｄ  Ｙ．Ｗｙｓｅｒ；ＭＯＤＥＬＩＮＧ  ａｎｄ  ＭＥＡＳＵＲＩＮＧ  ＴＨＥ  ＢＥＮＤＩＮＧ  ＳＴＩＦＦＮＥＳＳ  ＯＦ  ＦＬＥＸＩＢＬＥ  ＰＡＣＫＡＧＩＮＧ  ＭＡＴＥＲＩＡＬＳ；２００２  ＰＦＦＣ  ＰＥＥＲ−ＲＥＶＩＥＷＥＤ  ＰＡＰＥＲ；Ｍａｒｃｈ  ２００２。曲げ剛性は、ミリメートル（ｍｍ）あたりのミリニュートン（ｍＮ）、またはｍＮ＊ｍｍとして報告される。
【００１３】
２％セカント係数（縦方向ＭＤ及び幅方向ＣＤ）は、ＡＳＴＭ  Ｄ８８２−１０に従って測定される（各方向につき平均して５枚のフィルム試料、各試料「１インチ×６インチ」または２５ｍｍ×１５０ｍｍ）。
【００１４】
密度は、ＡＳＴＭ  Ｄ７９２に従って決定される。
【００１５】
示差走査熱量測定（ＤＳＣ）
示差走査熱量測定（ＤＳＣ）は、ポリマー（例えば、エチレン系（ＰＥ）ポリマー）の溶融及び結晶化作用を測定するために使用される。試料をまず、およそ１７５℃で溶融圧下して薄いフィルムにし、次いで、室温に冷却する。約５〜８ｍｇのポリマーフィルム試料を、ダイパンチを用いて切り取り、計量し、ＤＳＣパン内に置く。蓋をパンに圧着させて、確実に密閉雰囲気にする。試料パンを、窒素ガスでパージした較正ＤＳＣセル内に置き、次いで、ＰＥに関しておよそ１０℃／分の速度で１８０℃の温度に加熱する。試料をこの温度で３分間維持する。次いで、試料を１０℃／分の速度で−４０℃に冷却して、結晶化の軌跡を記録し、その温度で３分間、等温維持する。次に、試料を１０℃／分の速度で完全に溶融するまで再加熱し、得られた２回目の溶融軌跡を、溶融の算出熱及び溶融温度に使用する。パーセント結晶化度は、２回目の加熱曲線から決定される溶融熱（Ｈｍ）を、ＰＥの理論的融解熱である２９２Ｊ／ｇ（ＰＰの場合、１６５Ｊ／ｇ）により除算し、この数に１００を乗算することにより算出する（例えば、結晶化％＝（Ｈｍ／２９２Ｊ／ｇ）×１００（ＰＥの場合））。
【００１６】
別途示されない限り、ピーク溶融点（Ｔｍ）は、２回目の加熱曲線から決定され、吸熱における最高ピークの温度に対応する。結晶化温度（Ｔｃ）は、冷却曲線（ピークＴｃ）から決定される。
【００１７】
熱封着強度は、Ｅｎｅｐａｙの熱間粘着性機器を使用して決定される。Ｅｎｅｐａｙの熱間粘着性機器は、熱封着が行われた直後及びそれが周囲温度に冷える前に、熱可塑性表面間に形成された熱封着の強度を測定する。この目的のために、１インチ±．５％の幅及び１０〜１４インチの長さを有する細片をフィルムからＭＤ方向に切り取る。試験設定は以下を含む：２００ｍｍ／秒（１２００ｃｍ／分）の試験速度（挟持分離速度）、２４０ミリ秒の滞留時間、１．０３４ＭＰａの顎圧力、４００ミリ秒の冷却時間、及び１２０℃の温度。試料は試験ステーションに挿入され、ここで、機械により封着が行われ、封着強度の試験に進み、ニュートン／センチメートルまたはＮ／ｃｍで報告される。
【００１８】
「溶融温度の開始終了」（または、「開始終了温度」）は、２つのラインであるａ及びｂの交差から算出される溶融曲線の補外終了であり、ここで、ａは、ピークの二次側上の最大傾斜の点を有する接線であり、ｂは、溶融後のベースラインの補外である。
【００１９】
溶融流量または「ＭＦＲ」は、ＡＳＴＭ  Ｄ１２３８（２３０℃、２．１６ｋｇ）に従って決定される。
【００２０】
溶融指数（または、「ＭＩ」）は、ＡＳＴＭ  Ｄ１２３８（１９０℃、２．１６ｋｇ）に従って決定される。
【００２１】
用語「分子量分布」または「ＭＷＤ」は、重量平均分子量対数平均分子量（Ｍｗ／Ｍｎ）の比である。Ｍｗ及びＭｎは、従来のゲル浸透クロマトグラフィー（ＧＰＣ）に従って決定される。
【００２２】
破断に対する引張り強度及び引張りエネルギー（ＭＤ及びＣＤ）は、ＡＳＴＭ  Ｄ８８２−１０に従って測定される（各方向につき平均して５枚のフィルム試料、各試料「１インチ×６インチ」または２５ｍｍ×１５０ｍｍ）。
【００２３】
ビカット軟化温度は、明確な溶融点を有さない材料の軟化点の決定である。ビカット軟化温度は、ＡＳＴＭ  Ｄ  １５２５に従って測定される。
【発明を実施するための形態】
【００２４】
本開示は、少なくとも３層を有する多層フィルムを提供する。実施形態において、多層フィルムは、２つのスキン層及びコア層を含み、各層は、１つ以上のポリマー性構成成分からなる。スキン層は、低密度ポリエチレンとエチレン系エラストマーとのブレンドを含む。エチレン系エラストマーは、０．９０ｇ／ｃｃ未満の密度を有する。コア層は、スキン層の間に位置付けられる。コア層は、０．９０ｇ／ｃｃ未満の密度を有するプロピレン系プラストマーを含む。多層フィルムは、９０℃〜１１０℃の開始終了温度及び１．５Ｎ／ｃｍ〜２．５Ｎ／ｃｍの１２０℃での熱封着強度を有する。
【００２５】
多層フィルムは、（ｉ）共押し出しされ得るか、（ｉｉ）積層され得るか、または（ｉｉｉ）（ｉ）及び（ｉｉ）の組み合わせであり得る。
【００２６】
実施形態において、多層フィルムは、共押し出し多層フィルムである。
【００２７】
多層フィルムは、可撓性があり、弾力があり、変形可能、かつ柔軟である。スキン層は、表面層であり、コア層は、表面層に挟まれている。多層フィルムは、少なくとも３層、または４層、または５層、または６層〜７層、または８層、または９層、または１０層、または１１層以上を有する。
【００２８】
実施形態において、フィルムは、３層〜５層を有する。
【００２９】
実施形態において、多層フィルムは、７５ミクロン、または１００ミクロン、または１２５ミクロン、または１２６ミクロン、または１２７ミクロン、または１２８ミクロン、１２９ミクロン、または１３０ミクロン、または１３５ミクロン、または１４５ミクロン、または１５０ミクロン〜２００ミクロン、または２５０ミクロン、または３００ミクロン、または３５０ミクロンの厚みを有する。
【００３０】
１．スキン層
多層フィルムは、２つのスキン層を含む。各スキン層は、最も外側の層である。各スキン層の組成物は、同じかまたは異なり得る。各スキン層は、低密度ポリエチレンと（ＬＤＰＥ）と０．９０ｇ／ｃｃ未満の密度を有するエチレン系エラストマーとのブレンドからなる。
【００３１】
実施形態において、各スキン層の組成物は、同じである。
【００３２】
Ａ．エチレン系エラストマー
各スキン層は、エチレン系エラストマーを含む。「エラストマー」は、その元の長さの少なくとも２倍に伸展され得、伸展の作用をもたらしている力が放たれると、ほぼその元の長さに非常に素早く戻るゴムの様なポリマーである。エラストマーは、ＡＳＴＭ  Ｄ６３８−７２の方法を使用すると室温で未架橋の状態において、約１０，０００ｐｓｉ（６８．９５ＭＰａ）以下の弾性率及び通常２００％超の伸長度を有する。「エチレン系エラストマー」は、前述のエラストマーの特性を有する少なくとも５０重量％のエチレン由来単位を含むエラストマーである。
【００３３】
実施形態において、エチレン系エラストマーは、前述のエラストマーの特性を有するエチレン／Ｃ４−Ｃ８α−オレフィンコポリマーである。α−オレフィンコモノマーは、１−ブテン、１−ヘキセン、または１−オクテンから選択されるＣ４−Ｃ８α−オレフィンである。
【００３４】
実施形態において、エチレン系エラストマーは、以下の特性のうちの１つ、いくつか、または全てを有する、エチレン／Ｃ４−Ｃ８α−オレフィンコポリマーである：
（ｉ）０．８６０ｇ／ｃｃ、または０．８７０／ｃｃ、または０．８８０ｇ／ｃｃ〜０．８８５ｇ／ｃｃ、または０．８９０、または０．８９５、または０．９００ｇ／ｃｃ未満の密度、
（ｉｉ）４０℃、または４５℃、または５０℃、または５５℃、または６０℃、または６１℃、または６２℃〜６３℃、または６４℃、または６５℃のビカット軟化温度、
（ｉｉｉ）６０℃、または６３℃、または６５℃、または６７℃、または６９℃〜７０℃、または７２℃、または７３℃〜７５℃、または７７℃、または７９℃、または８０℃の溶融温度、Ｔｍ、及び
（ｉｖ）０．５ｇ／１０分、または１．０ｇ／１０分、または１．５ｇ／１０分、または２．０ｇ／１０分、または２．５ｇ／１０分〜３．０ｇ／１０分、または３．５ｇ／１０分、または４．０ｇ／１０分、または４．５ｇ／１０分、または５．０ｇ／１０分の溶融指数。
【００３５】
好適なエチレン系エラストマーの非限定的な例には、Ｔｈｅ  Ｄｏｗ  Ｃｈｅｍｉｃａｌ  Ｃｏｍｐａｎｙから市販される、ＥＮＧＡＧＥ（商標）及びＡＦＦＩＮＩＴＹ（商標）の商品名で販売されるポリマーが含まれる。
【００３６】
各スキン層は、低密度ポリエチレンも含む。用語「低密度ポリエチレン」または「ＬＤＰＥ」は、エチレンホモポリマー、または少なくとも１つのＣ３−Ｃ１０α−オレフィン、もしくはＣ３−Ｃ４を含むエチレン−α−オレフィンコポリマーからなり、それは、０．９１５ｇ／ｃｃ〜０．９４０ｇ／ｃｃの密度を有し、広いＭＷＤを有する長鎖分岐を含有する。ＬＤＰＥは典型的には、高圧フリーラジカル重合（フリーラジカル開始剤を有する管形反応器またはオートクレーブ）の方法により生成される。ＬＤＰＥの例には、ＭａｒＦｌｅｘ（Ｃｈｅｖｒｏｎ  Ｐｈｉｌｌｉｐｓ）、ＬＵＰＯＬＥＮ（商標）（ＬｙｏｎｄｅｌｌＢａｓｅｌｌ）、ならびにＢｏｒｅａｌｉｓ、Ｉｎｅｏｓ、ＥｘｘｏｎＭｏｂｉｌ、及び他からのＬＤＰＥ生成物が含まれる。
【００３７】
実施形態において、ＬＤＰＥは、線状低密度ポリエチレンを排除する。
【００３８】
各スキン層は、ＬＤＰＥとエチレン系エラストマーとのブレンドを含有する。実施形態において、各スキン層は、スキン層の総重量に基づいて、１０重量％、または１２重量％、または１４重量％〜１５重量％、または１６重量％、または１８重量％〜２０重量％のＬＤＰＥを含む。
【００３９】
実施形態において、各スキン層は、（それぞれのスキン層の総重量に基づいて）０重量％超、または１重量％、または２重量％、または３重量％、または４重量％、または５重量％〜６重量％、または７重量％、または８重量％、または９重量％〜１０重量％の総添加剤を含む。好適な添加剤の非限定的な例には、安定剤、滑添加剤、粘着防止剤、加工助剤、澄まし剤、核剤、顔料または着色料、充填剤、及び補強剤が含まれる。
【００４０】
実施形態において、添加剤は、充填剤である。好適な充填剤の非限定的な例には、デンプン、粘土、滑石、粉末金属、シリケート、ホスフェート、雲母、シリカ、アルミナ、アルミノシリケート、アルミノホスフェート、カーボンウィスカー、カーボン繊維、ナノチューブを含むナノ粒子、珪灰石、黒鉛、沸石、ならびにセラミック、例えば、炭化シリコン、窒化シリコン、チタニア（二酸化チタン）、及びそれらの任意の組み合わせが含まれる。
【００４１】
実施形態において、各スキン層は、０重量％超、または１重量％、または２重量％、または３重量％、または４重量％、または５重量％〜６重量％、または７重量％、または８重量％、または９重量％、または１０重量％未満の充填剤を含む。さらなる実施形態において、充填剤は、滑石である。
【００４２】
２．コア層
多層フィルムは、コア層を含む。コア層は、スキン層の間に位置付けられる。コア層は、０．９０ｇ／ｃｃ未満の密度を有するプロピレン系プラストマーを含む。
【００４３】
Ａ．プロピレン系プラストマー
「プロピレン系プラストマー」は、（プラストマーの総重量に基づいて）３重量％、または４重量％、または５重量％、または６重量％、または７重量％〜８重量％、または９重量％、または１０重量％、または１１重量％、または１２重量％、または１３重量％、または１４重量％、または１５重量％のエチレンコモノマーを有するプロピレン／エチレンコポリマーである。プロピレン系プラストマーは、１００Ｊ／ｇ未満の融解熱及び３．５未満のＭｗ／Ｍｎを有する。プロピレン系プラストマーは、エチレンコモノマー含有量が１０重量％、または１１重量％、または１２重量％〜１３重量％、または１４重量％、または１５重量％であるとき、４０Ｊ／ｇ未満の融解熱を有する。
【００４４】
実施形態において、プロピレン系プラストマーは、３重量％〜１０重量％未満のエチレンコモノマーを有し、以下の特性のうちの１つ、いくつか、または全てを有するプロピレン／エチレンコポリマーである：
（ｉ）０．８６０ｇ／ｃｃ、または０．８７０／ｃｃ、または０．８８０ｇ／ｃｃ〜０．８８５ｇ／ｃｃ、または０．８９０、または０．８９５、または０．９０ｇ／ｃｃ未満の密度、
（ｉｉ）６０℃、または６１℃、または６２℃〜６３℃、または６４℃、または６５℃のビカット軟化温度、
（ｉｉｉ）７０℃、または７３℃、または７５℃、または７７℃、または７９℃〜８０℃、または８２℃、または８３℃〜８５℃、または８７℃、または８９℃、または９０℃の溶融温度、Ｔｍ、及び
（ｉｖ）０．５ｇ／１０分、または１．０ｇ／１０分、または１．５ｇ／１０分、または２．０ｇ／１０分、または２．５ｇ／１０分〜３．０ｇ／１０分、または３．５ｇ／１０分、または４．０ｇ／１０分、または４．５ｇ／１０分、または５．０ｇ／１０分の溶融流量。
【００４５】
好適なプロピレン系プラストマーの非限定的な例には、Ｔｈｅ  Ｄｏｗ  Ｃｈｅｍｉｃａｌ  Ｃｏｍｐａｎｙから市販されるＶＥＲＳＩＦＹ２０００及びＶＥＲＳＩＦＹ２２００が含まれる。
【００４６】
３．中間層
実施形態において、多層フィルムは、１つ以上の中間層を含む。「中間層」は、コア層とスキン層のうちの１つとの間に位置付けられる非表面層である。中間層を有する多層フィルムの非限定的な例には、スキン／中間／コア／スキン（４層構造）、スキン／中間／コア／中間／スキン（５層構造）、及びスキン／中間／中間／コア／中間／中間／スキン（７層構造）が含まれる。
【００４７】
多層フィルムは、少なくとも３層を有する。中間層が存在するとき、多層フィルムは、４層、または５層、または６層〜７層、または８層、または９層、または１０層、または１１層以上を有する。
【００４８】
実施形態において、多層フィルムは、３層〜５層を有する。
【００４９】
実施形態において、中間層（複数可）は、プロピレン系プラストマーを含む。プロピレン系プラストマーは、本明細書に開示される任意のプロピレン系プラストマーであり得る。
【００５０】
実施形態において、多層フィルムは、プロピレン系プラストマーを含有する１つ以上の中間層を含み、プロピレン系プラストマーは、コア層中のプロピレン系プラストマーと同じである。
【００５１】
実施形態において、多層フィルムは、コア層とスキン層との間に位置付けられる１つ以上の中間層を含む。１つ以上の中間層は、０．９０ｇ／ｃｃ未満の密度を有するエチレン系エラストマーを含む。
【００５２】
実施形態において、多層フィルムは、コア層とスキン層との間に位置付けられる１つ以上の中間層を含む。１つ以上の中間層の各々は、ＬＤＰＥと０．９０ｇ／ｃｃ未満の密度を有するエチレン系エラストマーとのブレンドを含む。さらなる実施形態において、スキン層中のエチレン系エラストマーは、中間層中のエチレン系エラストマーと同じである。
【００５３】
実施形態において、多層フィルムは、コア層とスキン層との間に位置付けられる１つ以上の中間層を含む。１つ以上の中間層の各々は、ＬＤＰＥと０．９０ｇ／ｃｃ未満の密度を有するエチレン系エラストマーとのブレンドを含む。さらなる実施形態において、スキン層中のエチレン系エラストマーは、中間層中のエチレン系エラストマーと同じであり、スキン層中のＬＤＰＥは、１つ以上の中間層中のＬＤＰＥと同じである。
【００５４】
４．多層フィルム
実施形態において、多層フィルムは、３層−２つのスキン層及びコア層を含む。３層フィルムは、１００ミクロン〜２００ミクロンの厚みを有する。各スキン層は、エチレン系エラストマー（０．９０ｇ／ｃｃ未満の密度を有する）と０重量％超〜１０重量％のＬＤＰＥとのブレンドを含む。コア層は、０．９０ｇ／ｃｃ未満の密度を有するプロピレン系プラストマーを有する。多層フィルムは、９０℃、または９０℃超、または９３℃、または９５℃、または９７℃〜９９℃、または１００℃、または１０１℃、または１０３℃、または１０５℃、または１０７℃、または１０９℃、または１１０℃の開始終了温度を有する。多層フィルムは、１．５Ｎ／ｃｍ、または１．７Ｎ／ｃｍ、または１．９Ｎ／ｃｍ〜２．０Ｎ／ｃｍ、または２．１Ｎ／ｃｍ、または２．３Ｎ／ｃｍ、または２．５Ｎ／ｃｍの１２０℃での熱封着強度（スキン層とスキン層）も有する。
【００５５】
実施形態において、多層フィルムは、５層（フィルム１）を有する。各スキン層は、エチレン系エラストマー（０．９０ｇ／ｃｃ未満の密度を有する）と０重量％超〜１０重量％のＬＤＰＥとのブレンドを含む。各中間層は、（０．９０ｇ／ｃｃ未満の密度を有する）（及びＬＤＰＥと任意にブレンドされる）エチレン系エラストマーを含有する。コア層は、０．９０ｇ／ｃｃ未満の密度を有するプロピレン系プラストマーを含有する。
【００５６】
実施形態において、フィルム１は、以下の特性のうちの１つ、いくつか、または全てを有する：
（ｉ）５５℃、または５６℃、または５７℃、または５８℃、または５９℃〜６０℃、または６１℃、または６２℃、または６４℃、または６５℃のビカット軟化温度、
（ｉｉ）８０℃、または８１℃、または８２℃、または８３℃〜８４℃、または８５℃の溶融温度、Ｔｍ及び７０℃、または７２℃〜７３℃、または７５℃の結晶化温度、Ｔｃ、
（ｉｉｉ）１３ｍＮ＊ｍｍ、または１４ｍＮ＊ｍｍ、または１５ｍＮ＊ｍｍ〜１６ｍＮ＊ｍｍ、または１７ｍＮ＊ｍｍの曲げ剛性、
（ｉｖ）４０メガパスカル（ＭＰａ）、または６０ＭＰａ〜７０ＭＰａ、または９０ＭＰａ〜１１０ＭＰａの２％セカント係数（縦方向、または「ＭＤ」）、
（ｖ）９０℃、または９０℃超、または９３℃、または９５℃、または９７℃〜９９℃、または１００℃、または１０１℃、または１０３℃、または１０５℃、または１０７℃、または１０９℃、または１１０℃の開始終了温度、ならびに
（ｖｉ）１．５Ｎ／ｃｍ、または１．７Ｎ／ｃｍ、または１．９Ｎ／ｃｍ〜２．０Ｎ／ｃｍ、または２．１Ｎ／ｃｍ、または２．３Ｎ／ｃｍ、または２．５Ｎ／ｃｍの１２０℃での熱封着強度（スキン層とスキン層）。
【００５７】
本発明のフィルム構造は、本明細書に開示される２つ以上の実施形態を含み得る。
【００５８】
５．包装体
本開示は、包装体を提供する。実施形態において、包装体は、（Ａ）原料成分、及び（Ｂ）保護フィルムを含む。保護フィルムは、本明細書に開示されるような、任意の少なくとも３層を有する多層フィルムであり得る。多層保護フィルムは、ＬＤＰＥと０．９０ｇ／ｃｃ未満の密度を有するエチレン系エラストマーとのブレンドからなるスキン層を含む。多層フィルムは、スキン層の間に位置付けられるコア層も含む。コア層は、０．９０ｇ／ｃｃ未満の密度を有するプロピレン系プラストマーを含む。
【００５９】
保護フィルムは、原料成分が保管されるか、あるいは収容される内部を画定する。保護フィルムは、原料成分を完全に囲むか、あるいは完全に封入する。実施形態において、包装体は、少なくとも１つの熱封着を含み、原料成分を内部に完全に封入する。言い換えれば、包装体の保護フィルムは、周囲環境から原料成分を完全に隔離する。
【００６０】
実施形態において、原料成分は、流動性固体である。流動性固体の非限定的な例には、穀粒、粒子、及びペレットが含まれる。包装体内での封じ込めに好適な原料成分の非限定的な例には、エチレン／プロピレン／ジエンモノマー（ＥＰＤＭ）、ゴム（天然ゴム及び／または合成ゴム、ネオプレンゴム、シリコーンゴム、ならびにそれらの組み合わせが含まれる。
【００６１】
実施形態において、包装体は、バッチ包含包装体である。
【００６２】
実施形態において、包装体は、バッチ包含包装体であり、保護フィルムは、ＥＰＤＭである原料成分を完全に封入する。保護フィルムは、ＥＰＤＭと接触している。
【００６３】
実施形態において、包装体は、周縁部を含む。周縁部で、２つのスキン層が互いに直接接触している。接触しているスキン層は、熱封着プロセスにかけられ、一つに封着される。熱封着は、１．５Ｎ／ｃｍ、または１．７Ｎ／ｃｍ、または１．９Ｎ／ｃｍ〜２．０Ｎ／ｃｍ、または２．１Ｎ／ｃｍ、または２．３Ｎ／ｃｍ、または２．５Ｎ／ｃｍの１２０℃での熱封着強度を有する。
【００６４】
本発明の包装体は、本明細書に開示される２つ以上の実施形態を含み得る。
【００６５】
ここで、本開示のいくつかの実施形態が以下の実施例で詳細に記載される。
【実施例】
【００６６】
１．材料
本発明の実施例及び比較試料は、以下の表１に提供される。
【００６７】
【表１】
2019501038.tif 000003
【００６８】
２．多層フィルム生成
５層フィルム（スキン／中間／コア／中間／スキン）を５層の吹き込みフィルムライン上で生成する。吹き込みフィルムラインは、２５ｍｍのスキン押し出し機及び２０ｍｍの中間／コア押し出し機を有する７５ｍｍの５層フラットダイ（３０／１０／２０／１０／３０）である。ラインは、二重リップ空気リング、ＡＢＳ重力式供給、及び二重表面巻取機を有する。ラインは、２．２及び３．９の吹き込み比、９〜２７ｋｇ／時間の生成速度、１分あたり２．４〜１８メートルの引取り、ならびにオンライン切り込み及び分割で０．８ミル〜６ミル厚のフィルムを生成する。
【００６９】
表２は、多層フィルムの生成のプロセス条件を提供する。
【００７０】
【表２】
2019501038.tif 000004
【００７１】
表３は、５層フィルム生成に関して、比較試料１〜３、本発明の実施例４〜５、及び対照ＥＶＡの実行条件及びパラメータを示す。重量パーセントは、それぞれのフィルム層の総重量に基づく。
【００７２】
【表３−１】
2019501038.tif 000005
【００７３】
【表３−２】
2019501038.tif 000006
【００７４】
多層フィルムの比較試料１〜３及び本発明の実施例４〜５の特性は、以下の表４に提供される。対照は、５．５ミル〜６ミルの厚みを有する既存のＥＶＡバッグである。
【００７５】
【表４−１】
2019501038.tif 000007
【００７６】
【表４−２】
2019501038.tif 000008
【００７７】
本発明の実施例４〜５は予想外に、９０℃〜１１０℃の開始終了温度及び１．５Ｎ／ｃｍ〜２．５Ｎ／ｃｍの１２０℃での熱封着強度（スキンとスキン）を有する多層フィルム構造を提供する。実施例４〜５のフィルムは、低いＴｍ（８１℃）も有し、対照試料であるＥＶＡのＴｍ、８８℃未満である。実施例４〜５のフィルムは、バッチ包含バッグとして使用され得、それにより、フィルムが組み込まれ、バッグの内容物の混合プロセス中に分散される。８１℃のＴｍにより、本発明の実施例４〜５が、低温（８５℃未満）バッチ包含包装体用途に好適となる。実施例４〜５のフィルムは、バッチ包含バッグの生成のための工業規模の袋詰めラインにおいて適切に使用するための、より高い剛性及び比較可能な熱封着強度も保有する。
【００７８】
本開示は、本明細書に含まれる実施形態及び図に限定されることはないが、以下の特許請求の範囲の範囲内となるように、実施形態の部分及び異なる実施形態の要素の組み合わせを含むそれらの実施形態の改変形態を含むことが特に意図される。
【国際調査報告】
2019501038.tif 000009
2019501038.tif 000010